(57)【特許請求の範囲】
【請求項１】
熱可塑性物質に少なくとも水溶性気泡形成剤を加えて混練したうえ板状に形成したシートを１００℃〜２００℃に加熱し、台座のみを彫刻した型に前記加熱しておいたシートをセットし、その上に熱によって収縮しないホットメルトシートからなる基材をのせ、更に押し板をのせて成型し、離型した後前記水溶性気泡形成剤を洗い出し、乾燥させた後前記台座上に非多孔体保護被膜による非印字部を形成し、シートの両端を重ね合わせて熱シール機にて熱融着し、これを裁断して得られる熱によって収縮しないホットメルトシートを基材とし、前記ホットメルトシート上に熱可塑性多孔体からなる台座を成型してなる回転印用無端印字ベルトの製造方法。
【請求項２】
熱可塑性物質に少なくとも水溶性気泡形成剤を加えて混練したうえ板状に形成したシートを１００℃〜２００℃に加熱し、台座のみを彫刻した型に前記加熱しておいたシートをセットし、その上に熱によって収縮しないホットメルトシートをのせ、その上に補強材をのせ、更に押し板をのせて成型し、離型した後前記水溶性気泡形成剤を洗い出し、乾燥させた後前記台座上に非多孔体保護被膜による非印字部を形成し、シートの両端を重ね合わせて熱シール機にて熱融着し、これを裁断して得られる補強材の上に熱によって収縮しないホットメルトシートをのせたものを基材とし、前記ホットメルトシート上に熱可塑性多孔体からなる台座を成型してなる回転印用無端印字ベルトの製造方法。
【請求項３】
熱可塑性物質に少なくとも水溶性気泡形成剤を加えて混練したうえ板状に形成したシートを１００℃〜２００℃に加熱し、台座のみを彫刻した型に前記加熱しておいたシートをセットし、その上に熱によって収縮しないホットメルトシートからなる基材をのせ、更に押し板をのせて成型し、離型した後前記水溶性気泡形成剤を洗い出し、乾燥させた後シートの両端を重ね合わせて熱シール機にて熱融着し、前記台座上に非多孔体保護被膜による非印字部を形成して得られる熱によって収縮しないホットメルトシートを基材とし、前記ホットメルトシート上に熱可塑性多孔体からなる台座を成型してなる回転印用無端印字ベルトの製造方法。
【請求項４】
熱可塑性物質に少なくとも水溶性気泡形成剤を加えて混練したうえ板状に形成したシートを１００℃〜２００℃に加熱し、台座のみを彫刻した型に前記加熱しておいたシートをセットし、その上に熱によって収縮しないホットメルトシートをのせ、その上に補強材をのせ、更に押し板をのせて成型し、離型した後前記水溶性気泡形成剤を洗い出し、乾燥させた後シートの両端を重ね合わせて熱シール機にて熱融着し、前記台座上に非多孔体保護被膜による非印字部を形成して得られる補強材の上に熱によって収縮しないホットメルトシートをのせたものを基材とし、前記ホットメルトシート上に熱可塑性多孔体からなる台座を成型してなる回転印用無端印字ベルトの製造方法。
【発明の詳細な説明】
【０００１】
【発明の属する技術分野】
本発明は、インク内蔵タイプの回転印に使用する多孔体を用いた無端印字ベルトに関するものである。
【０００２】
【従来の技術】
特開昭５４−１０３１２７や実開昭５４−１１８２１０等に開示されている連続気泡を有する多孔体を印字部に用いた無端印字ベルトからなる回転印は、自分自身にインクを内蔵できるので、使用の度にインクを付着させなくても連続して押印することができ大変有用である。従来、このような無端印字ベルトの多孔体には主にスポンジ化したゴムが用いられると共に、ゴムの強度を補完するための基材には主に綿布が用いられているが、前記多孔体を熱可塑性物質等の他の物質に変更したものはほとんど見られなかった。
それは、ポリエチレン、ポリプロピレン等の熱可塑性物質は綿布との接着性が非常に悪いので、前記無端印字ベルトに用いた場合は実用に耐えられない問題があったためと思われる。
また、従来の回転印の無端印字ベルトは、無端印字ベルトを成型する際に文字、図形、記号、絵柄等の印字部も同時に成型する方法が一般的であり、よって、金型等の型には台座（マウント）と印字部を二段に彫刻したものが使用されている。
しかし、この方法では、あらかじめ所要する文字、図形、絵柄等を型に彫り込んでおかなければならず、無端印字ベルトを製造した後に文字等を追加して形成することはできなかった。
【０００３】
【発明が解決しようとする課題】
そこで、本発明は無端印字ベルトの多孔体に熱可塑性物質を用いる場合、最も優れた基材を選定することを目的として発明されたものであり、更に、一旦製造した後にも関わらず改めて印字部を形成することのできる無端印字ベルトを提供することも目的としている。
【０００４】
【課題を解決するための手段】
熱によって収縮しないホットメルトシートを基材とし、前記ホットメルトシート上に熱可塑性多孔体からなる台座を成型してなる回転印用無端印字ベルトにおいて、前記台座上に非多孔体保護被膜による非印字部を形成した無端印字ベルト。また、補強材の上に熱によって収縮しないホットメルトシートをのせたものを基材とし、前記ホットメルトシート上に熱可塑性多孔体からなる台座を成型してなる回転印用無端印字ベルトにおいて、前記台座上に非多孔体保護被膜による非印字部を形成した無端印字ベルト。
熱可塑性物質に少なくとも水溶性気泡形成剤を加えて混練したうえ板状に形成したシートを１００℃〜２００℃に加熱し、台座のみを彫刻した型に前記加熱しておいたシートをセットし、その上に熱によって収縮しないホットメルトシートからなる基材、又は、補強材の上に熱によって収縮しないホットメルトシートをのせてなる基材をのせ、更に押し板をのせて成型し、離型した後前記水溶性気泡形成剤を洗い出し、乾燥させた後前記台座上に非多孔体保護被膜による非印字部を形成し、シートの両端を重ね合わせて融着し、これを裁断して得られる前記記載の回転印用無端印字ベルトの製造方法。また、熱可塑性物質に少なくとも水溶性気泡形成剤を加えて混練したうえ板状に形成したシートを１００℃〜２００℃に加熱し、台座のみを彫刻した型に前記加熱しておいたシートをセットし、その上に熱によって収縮しないホットメルトシートからなる基材、又は、補強材の上に熱によって収縮しないホットメルトシートをのせてなる基材をのせ、更に押し板をのせて成型し、離型した後前記水溶性気泡形成剤を洗い出し、乾燥させた後シートの両端を重ね合わせて融着し、前記台座上に非多孔体保護被膜による非印字部を形成して得られる前記記載の回転印用無端印字ベルトの製造方法。
【０００５】
【発明の実施の形態】
以下、本発明を詳細に説明する。
本発明は、ホットメルトシートを基材とし、前記ホットメルトシート上に熱可塑性多孔体からなる台座を成型してなる回転印用無端印字ベルトにおいて、前記台座上に非多孔体保護被膜による非印字部を形成した無端印字ベルトである。
本発明に用いる基材には、５０℃〜１８０℃で融解する熱可塑性樹脂からなるホットメルトシートを用いることができる。材質としては、例えばポリエチレン、ポリプロピレン、塩化ビニルなどを用いることができるが、特に、ポリエチレンが好ましく用いられる。本発明のホットメルトシートには、無端印字ベルトの成型時の不良を防止するために、延伸性をかけずにシート化した熱によって収縮しないホットメルトシートを用いる。また、本発明のホットメルトシートには、非多孔体又は多孔体のどちらのシートでも使用することができる。非多孔体のシートを用いた場合は、無端印字ベルトの裏側からインキを供給することができないので印字部表面からインキを供給することとなり、多孔体のシートを用いた場合は、無端印字ベルトの裏側からでも印字部表面からでもインキを供給することができるようになる。
成形性・接着性・インキ浸透性の観点から本発明において特に好ましい基材は目付け１０〜３０ｇ／ｍ2、厚さ０．０５〜０．５０ｍｍ、網穴間１〜２ｍｍの格子状網目構造をもつポリエチレンのホットメルトシートである。
本発明の台座には、熱可塑性多孔体を用いる。材質としては主に５０℃〜１８０℃で融解する熱可塑性樹脂が用いられ、例えばポリエチレン、ポリプロピレン、塩化ビニルなどを用いることができるが、特に、ポリエチレンが好ましく用いられる。本発明では、連続気泡を有する多孔体を得るために、熱可塑性樹脂に少なくとも塩化ナトリウムや塩化カルシウム等の水溶性気泡形成剤を加えて混練したものを成型した後、前記水溶性気泡形成剤を洗い出して多孔体化する。多孔体を製造する際には、水溶性気泡形成剤以外にカーボンブラックなど赤外線を吸収して発熱する発熱材微粉末を加えて混練してもよい。多孔体とするには熱可塑性樹脂に発泡剤を混ぜて連続気泡を形成する方法もあるが、均一な大きさでかつ連続した気泡を得られにくいので好ましくない。
なお、本発明では台座だけを彫刻し、文字、記号、図形、絵柄等の印字部を彫刻していない型を用いる。よって、成型したシートは台座だけが形成され印字部が全く形成されない。
【０００６】
そこで、前記台座に印字部を形成するには、所要の文字等を黒地とし余白を透明地で表したポジフィルムや所要の文字等を透明地とし余白を黒地で表したネガフィルムを前記台座に重ね、前記フィルム側から赤外線を照射し、余白に対応する部分を溶融固化させてインキが滲み出し不能な非多孔体保護被膜で非印字部を形成すると共に、文字等に対応する部分をインキ滲み出し可能に残存して印字部を形成する。この際、熱可塑性多孔体が赤外線を吸収して発熱する発熱材微粉末を含んでいるものの場合はポジフィルムを用い、発熱材微粉末を含んでいないものの場合はネガフィルムを用いて文字等を形成する。この赤外線照射による文字等作成方法は、特公昭５３−４３３２１、特開平６−１５５６９８、特開平８−７２３７６、特願平８−２７２２００などで既に公知技術となっている。
また、他の印字部形成方法として、印字部が形成されていない無端印字ベルトを従来公知の回転印に組み込んだ後、所要の文字等を彫り込んだ型を８０℃前後に加熱し、この型の上を無端印字ベルトを回転させながら回転印を移動させ、文字等以外の余白に対応する部分を溶融固化させてインキが滲み出し不能な非多孔体保護被膜で非印字部を形成すると共に、文字等に対応する部分をインキ滲み出し可能に残存して印字部を形成する方法もある。
いずれにしても、当初は文字等が形成されていない台座のみの無端印字ベルトを製造しておけば、あとから必要時に必要な数量だけ所要する文字等を形成した無端印字ベルトを得ることができるので、無駄な完成品の在庫を保有しておく必要がない。
【０００７】
本発明の無端ベルトは次のように製造する。
ポリエチレンなどの熱可塑性物質に少なくとも塩化ナトリウムや塩化カルシウム等の水溶性気泡形成剤を加え、これに必要に応じてカーボンブラックなどの発熱材微粉末を加えて混練したうえ板状に成形したシートを１００℃〜２００℃に加熱し、台座のみを彫刻した型に前記加熱しておいたシートをセットし、その上に基材をのせ、更に押し板をのせて成型し、離型した後前記水溶性気泡形成剤を洗い出し、乾燥させた後前記台座上に前記方法にて非多孔体保護被膜による非印字部を形成し、シートの両端を重ね合わせて熱シール機にて熱融着し、これを裁断して製造する、または、乾燥させた後シートの両端を重ね合わせて熱シール機にて熱融着し、これを必要幅に裁断した後前記台座上に前記方法にて非多孔体保護被膜による非印字部を形成して製造する。
本発明では上述の通り、水溶性気泡形成剤を加えて板状に成型したシートを加熱して印字ベルトを製造する。よって、型を全く加熱しない或いは低温に保熱すればよく型を高温に加熱する必要がないので、型の高温度制御装置などが不必要となり製造装置を簡略化できる上、型の材質も金属以外にフェノール板など融点が２００℃以上のものであれば特に制限されることなく何でも使用できる。なお、水溶性気泡形成剤を加えて板状に成形したシートを１００℃〜２００℃に加熱するのは、当該シートをできるだけ軟化させて成型性をよくするためである。ここで、当該シートは水溶性気泡形成剤を加えてあるためと思われるが、１６０℃に加熱しても融解しない。加熱方法は、ホットプレートにのせたり、マイクロウエイブで熱したりする方法がとられ、当該シート全体を熱する方法であれば特に限定されない。
本製造方法では、水溶性気泡形成剤を洗い出した後のシートの両端を重ね合わせて熱シール機にて熱融着するが、材質がゴムのような熱硬化性樹脂でなく熱可塑性樹脂であるので、特別な接着剤は必要なく、そのまま熱融着できる利点がある。
【０００８】
また、前述の回転印用無端印字ベルトの基材を、ホットメルトシートを補強材で補強すれば、更に良好な無端印字ベルトが得られる。
補強材には、主に綿、絹、レーヨン、ナイロン、ポリエステルなどの繊維を平織りや綾織りした布を用いることができ、極微細繊維といわれる繊度１ｄ以下の合成繊維から繊度１００ｄ以上の天然繊維までを使用した様々な布を用いることができる。ホットメルトシート及び熱可塑性多孔体は、前述したものと同じものが使用でき、この際ホットメルトシートは、基材として作用するのは当然であるが、合成繊維だけでなく綿などの天然繊維とも強固に接着するので補強材と熱可塑性多孔体との接着剤としても作用する。
【０００９】
【実施例】
以下、本発明を実施例によって詳細に説明する。実施例１を図１に示す。
２は基材であって、７０℃で融解する厚さ０．２ｍｍの多孔体ポリエチレンからなるホットメルトシートを用いている。当該ホットメルトシートには、延伸性をかけずにシート化してあり熱によって収縮しないものを選択する。これによって、無端印字ベルトの成型時の不良を防止することができる。
４は台座であって、７０℃で融解する多孔体ポリエチレンを用いている。前記台座４には、印字部５、非印字部６が形成してあり、前記非印字部６は文字等以外の余白に対応する部分の多孔体ポリエチレンを溶融固化させてインキが滲み出し不能な非多孔体保護被膜に形成して得られ、前記印字部５は文字等に対応する部分を溶融固化せずインキ滲み出し可能に残存して形成する。多孔体ポリエチレンを溶融固化させることによって、印字部５と非印字部６との高さの差は、０．０１ｍｍ〜１．０ｍｍ程度となる。
次に、本実施例の製造方法について説明する。
まず、ポリエチレン樹脂に塩化ナトリウム微粉末及びカーボンブラックを加えて混練し、厚さ２ｍｍの板状のシートを製造する。次に、この板状のシートをホットプレートで１４０℃に加熱する。次に、台座のみを彫刻した金型に離型剤を塗布し、この中に前記加熱した板状のシートをセットし、その上にポリエチレン多孔体で厚さ０．２ｍｍのホットメルトシートをのせ、更に押し板をのせて２００Ｋｇ／ｃｍ2の圧力をかけながら３０秒間プレス機で成型する。その後、離型 して成型後のシートを取り出す。次に、成型後のシートを温水中に浸して塩化ナトリウムを洗い出し完全に塩化ナトリウムを除去できたら乾燥させる。十分に乾燥させた後、所要の文字等を黒地とし余白を透明地で表したポジフィルムを前記台座に重ね、前記フィルム側から赤外線を照射する。そうするとポジフィルムの透明地の部分では赤外線が透過して対応する部分のカーボンを発熱させシートを溶融固化させ非多孔体保護被膜を形成し、また、ポジフィルムの黒地の部分は赤外線によって発熱するが対応する部分の多孔体を溶融するまで温度を伝達させず多孔体のまま残存する。よって、台座はインキ滲み出し可能な印字部とインキ滲み出し不可能な非印字部に形成される。次に、このシートの両端を重ね合わせ、熱シール機にて熱融着する。こうして得られたものを所要の幅に裁断し本実施例の無端印字ベルトを得る。
そして、前記無端印字ベルトの基材側からインキを滴下供給し、これを公知の回転印に組み込んで使用する。
ここで、７０℃で融解するポリエチレン樹脂に塩化ナトリウム微粉末を加えて板状に成形したシートは、原因の詳細は不明だが１４０℃に加熱しても融解しない。
【００１０】
次に、実施例２を図２に示す。
２は基材であって、８０℃で融解する厚さ０．５ｍｍの多孔体ポリエチレンからなるホットメルトシートを用いている。当該ホットメルトシートには、延伸性をかけずにシート化してあり熱によって収縮しないものを選択する。これによって、無端印字ベルトの成型時の不良を防止することができる。
４は台座であって、８０℃で融解する多孔体ポリエチレンを用いている。前記台座４には、印字部５、非印字部６が形成してあり、前記非印字部６は文字等以外の余白に対応する部分の多孔体ポリエチレンを溶融固化させてインキが滲み出し不能な非多孔体保護被膜に形成して得られ、前記印字部５は文字等に対応する部分を溶融固化せずインキ滲み出し可能に残存して形成する。多孔体ポリエチレンを溶融固化させることによって、印字部５と非印字部６との高さの差は、０．０１ｍｍ〜１．０ｍｍ程度となる。
３は補強材であって、１２０番手の双糸を縦横１２０本／インチに平織りした綿布を用いている。
次に、実施例２の製造方法について説明する。
まず、ポリエチレン樹脂に塩化ナトリウム微粉末を加えて混練し、厚さ２ｍｍの板状のシートを製造する。次に、この板状のシートをホットプレートで１４０℃に加熱する。次に、台座のみの印字部を彫刻した金型に離型剤を塗布し、この中に前記加熱した板状のシートをセットし、その上にポリエチレン多孔体で厚さ０．５ｍｍのホットメルトシートをのせ、その上に１２０番手の双糸を縦横１２０本／インチに平織りした綿布をのせ、更に押し板をのせて２００Ｋｇ／ｃｍ2 の 圧力をかけながら３０秒間プレス機で成型する。その後、離型して成型後の シートを取り出す。次に、成型後のシートを温水中に浸して塩化ナトリウムを洗い出し完全に塩化ナトリウムを除去できたら乾燥させる。十分に乾燥させた後、成型後のシートの両端を重ね合わせ、熱シール機にて熱融着する。こうして得られたものを所要の幅に裁断し、回転印に組み込む。次に、所要の文字等を彫り込んだ金型を８０℃前後に加熱し、この上を無端印字ベルトを回転させながら回転印を移動させ、文字等以外の余白部分を溶融固化させてインキが滲み出し不能な非多孔体保護被膜に形成すると共に、文字等の部分のみをインキ滲み出し可能に残存して形成し本実施例の無端印字ベルトを得る。
そして、各々の印字部に印字部表面から異なるインキを滴下供給し、これを公知の回転印に組み込んで使用する。
ここで、ホットメルトシートは基材として作用するのは当然であるが、綿布とも強固に接着するので、補強材と熱可塑性多孔体との接着剤としても作用する。
【００１１】
【効果】
本発明は、回転印用無端印字ベルトに熱可塑性物質を用いる場合、基材としてホットメルトを選んだので、長期間使用しても台座が剥離することなく十分に実用に耐えることのできる無端印字ベルトを得ることができた。
また、印字部を有さない台座のみを一旦製造し、あとから改めて印字部を形成することのできる無端印字ベルトとしたため、必要時に必要な数量だけ所要する文字等を形成した無端印字ベルトを得ることができるので、無駄な完成品の在庫を保有しておく必要がない。
また、本発明では、型を加熱するのではなく、水溶性気泡形成剤を加えて板状に成型したシートを加熱して無端印字ベルトを製造するので、高価な温度制御装置などが必要なく製造装置を簡略化できる上、型自体も融点が２００℃以上のものであれば特に制限されることなく使用できる。
本製造方法では、水溶性気泡形成剤を洗い出した後のシートの両端を重ね合わせて熱シール機にて熱融着するが、材質が熱可塑性樹脂であるので特別な接着剤は必要なくそのまま熱融着できる利点がある。
【００１２】
【図面の簡単な説明】
【図１】本発明の実施例１の無端印字ベルト
【図２】本発明の実施例２の無端印字ベルト
【符号の説明】
１    無端印字ベルト
２    基材
３    補強材
４    台座
５    印字体
６    非印字部
【図１】
0004430139.tif 000002
【図２】
0004430139.tif 000003